СТАБИЛИЗИРОВАННЫЙ ОКСИДОМ МЕТАЛЛА КАТАЛИЗАТОР ORR НА ОСНОВЕ ПЛАТИНЫ (ВАРИАНТЫ) И СПОСОБ ЕГО ПОЛУЧЕНИЯ

1. Катализатор реакции восстановления кислорода (ORR), содержащий:
углеродную подложку;
первый слой аморфного оксида металла, лежащий поверх поверхности подложки;
первый слой платины, лежащий поверх первого слоя аморфного оксида металла;
второй слой аморфного оксида металла, лежащий поверх первого слоя платины; и
второй слой платины, лежащий поверх второго слоя аморфного оксида металла;
причем слои аморфного оксида металла включают в себя множество прерывистых удлиненных структур.
2. Катализатор ORR по п. 1, при этом слои платины имеют толщину от 1 до 20 атомных слоев.
3. Катализатор ORR по п. 1, при этом каждый из слоев платины включает в себя электрически взаимосвязанную сеть из платины.
4. Катализатор ORR по п. 3, при этом электрически взаимосвязанная сеть из платины образует множество проемов в пределах сети.
5. Катализатор ORR по п. 1, при этом первый и второй слои платины практически обособлены друг от друга и разделены вторым слоем аморфного оксида металла.
2
6. Катализатор ORR по п. 1, при этом катализатор ORR имеет удельную активность по меньшей мере 1000 мкА/см Pt.
2
2
7. Катализатор ORR по п. 1, при этом катализатор ORR имеет удельную активность от 1200 мкА/см Pt до 2000 мкА/см Pt.
8. Катализатор ORR по п. 1, при этом слой платины включает в себя чистую платину или платиновый сплав.
9. Катализатор ORR по п. 1, при этом слои аморфного оксида металла включают в себя множество прерывистых удлиненных структур, имеющих длинную ось от 2 до 50 нм и короткую ось от 1 до 10 нм.
10. Катализатор ORR по п. 1, при этом слой аморфного оксида металла включает в себя материал оксид ниобия.
11. Катализатор ORR по п. 1, при этом углеродная подложка включает в себя графитированный углерод или графен.
12. Катализатор реакции восстановления кислорода (ORR), содержащий:
углеродную подложку; и
множество перемежающихся слоев аморфного оксида металла и материала платинового катализатора, лежащих поверх подложки;
причем слои аморфного оксида металла включают в себя множество прерывистых удлиненных структур, а каждый из слоев материала платинового катализатора включает в себя электрически взаимосвязанную сеть из платины.
13. Катализатор ORR по п. 12, при этом слои платинового катализатора имеют толщину от 1 до 20 атомных слоев.
14. Катализатор ORR по п. 12, при этом углеродная подложка включает в себя графитированный углерод или графен, слои аморфного оксида металла включают в себя оксид ниобия, а слои материала платинового катализатора включают в себя чистую платину или платиновый сплав.
2
2
15. Катализатор ORR по п. 12, при этом катализатор ORR имеет удельную активность от 1200 мкА/см Pt до 2000 мкА/см Pt.
16. Катализатор ORR по п. 12, при этом первый слой аморфного оксида металла находится в контакте с углеродной подложкой, а слои материала платинового катализатора практически обособлены друг от друга и разделены слоями аморфного оксида металла.
17. Катализатор ORR по п. 12, при этом слои платинового катализатора имеют толщину от 2 до 5 атомных слоев.
18. Способ получения катализатора реакции восстановления кислорода (ORR), включающий в себя:
нанесение первого слоя оксида металла на углеродную подложку, первого слоя платины на первый слой оксида металла, второго слоя оксида металла на первый слой платины и второго слоя платины на второй слой оксида металла с образованием перемежающихся слоев платины и аморфного оксида металла, включающих в себя множество прерывистых удлиненных структур.
19. Способ по п. 18, в котором нанесение первого и второго слоев платины включает нанесение от 1 до 20 атомных слоев
платины или платинового сплава.
20. Способ по п. 18, в котором нанесение каждого из первого и второго слоев платины включает нанесение электрически взаимосвязанной сети из платины или платинового сплава.